"放電容器12と、前記放電容器と作用的に関連付けられた電極20、22と、前記放電容器内に封入されたイオン化可能充填材18と、を備えるランプ10であって、前記充填材は、タリウムのハライドを含まないが、a希ガスと、b水銀と、c更なるハライド成分と、を含み、前記更なるハライド成分は、iアルカリ金属ハライドと、iiアルカリ土類金属ハライドと、iiiランタン及びセリウムと、任意でプラセオジム、ネオジム、及びサマリウム、並びにこれらを組み合わせたものと、から成る群から選択される希土類ハライドの少なくとも1つと、を含むランプ10。前記ハライド成分は更に、インジウムハライド又はセシウムハライドの一方を含む、請求項1に記載のランプ10。白色光を発する、請求項1に記載のランプ10。前記ハライド成分はヨウ化物である、請求項1に記載のランプ10。前記充填材18は、68~72molのナトリウムハライドと、10~25molのカルシウムハライド又はストロンチウムハライドと、2~6molの、セリウムハライド又はランタンハライドの少なくとも一方と、を含む、請求項1に記載のランプ10。前記充填材18は、68~72molのナトリウムハライドと、10~25molのカルシウムハライド又はストロンチウムハライドと、2~6molの、セリウムハライド又はランタンハライドの少なくとも一方と、1~3molのセシウムハライドと、を含む、請求項1に記載のランプ10。定格ランプ電力の50での動作時のCCTが、定格ランプ電力の100での動作時のCCTの±250°K以内である、請求項1に記載のランプ10。定格ランプ電力において、3000時間の動作後に少なくとも約85の光束維持率を示す、請求項1に記載のランプ10。ランプ10の作製方法であって、放電容器12を設けるステップと、前記放電容器内にイオン化可能充填材18を封入するステップであって、前記充填材は、タリウムのハライドを含まないが、a希ガスと、b水銀と、c更なるハライド成分と、を含み、前記更なるハライド成分は、iアルカリ金属ハライドと、iiアルカリ土類金属ハライドと、ivランタン及びセリウムから成る群から選択される希土類ハライドの少なくとも1つと、任意でプラセオジム、ネオジム、及びサマリウム、並びにこれらを組み合わせたものと、任意でインジウムハライド又はセシウムハライドの一方と、を含む、封入するステップと、電極20、22に印加される電圧に対する応答として前記充填材を励起させるために、前記電極20、22を前記放電容器内に配置するステップと、を含み、前記ランプのMPCDは、定格ランプ電力の50未満での動作時に、6未満を示す、方法。定格ランプ電力の50未満での動作時に、前記ランプのCCTが250°Kしか上昇しない、請求項9に記載の方法。そこで、設定の如何にかかわらず、より高いエネルギ効率で照明を動作させる要求を満たせることが求められており、同時に、それを可能にする上で、知覚される発光の白色が損なわれないこと、具体的には、発光の色調が、緑がかる色ずれを生じないこと、光束維持率を低下させないこと、且つ、ランプ効率を低下させないことが求められる。必要とされるのは、消費者の選択により電力を電力定格から最大で50低下させても、白色の発光、良好な光束維持率、及び効率を維持しながら動作可能なランプである。思いがけないことに、本発明は、ランプの他の性能パラメータ及び測光パラメータを全く、或いは、無視できる程度しか低下させずに、上記の望ましいパラメータの全てを達成する。このことは、ヨウ化タリウムを含まず、他のハライド組成物が最適化されたランプドーズを採用することにより、可能となる。結果として、光束、効率、及び光色に関して優れた性能を示すランプが得られる。一実施例において、ランプは放電容器を含み、この放電容器には、希ガスと、水銀と、タリウムを含まないハライド成分とを少なくとも含むイオン化可能充填材が封入されており、このハライド成分は、アルカリ金属ハライド、アルカリ土類金属ハライド、及び、希土類ハライドを含む。例えば、このハライド成分は、タリウムハライドを全く含まず、ナトリウムハライドと、カルシウムハライド又はストロンチウムハライドの少なくとも一方と、セリウムハライド又はランタンハライドの少なくとも一方とを含み得、更に、任意でセシウムハライド又はインジウムハライドを含み得る。本発明の更に別の実施形態では、ランプの作製方法を提供する。本方法は、イオン化可能充填材が封入された放電容器を設けるステップを含み、この充填材は、希ガスと、水銀と、アルカリ金属ハライドと、アルカリ土類金属ハライドと、La又はCeの少なくとも一方を含む希土類ハライドと、を含む。ハライド成分は、例えば、ナトリウムハライドと、カルシウムハライド及びストロンチウムハライドの少なくとも一方と、ランタン及びセリウムから成る群から選択される希土類ハライドの少なくとも1つと、任意でセシウムハライド又はインジウムハライドとを含み得る。本方法は更に、電極に印加される電圧に対する応答として充填材を励起させるために、電極を放電容器内に配置するステップを含む。本発明は、いかなる特定の製造方法又は処理にも限定されないことを理解されたい。本発明の一実施形態によるランプの主な利点は、ランプの最大電力定格未満で典型的には、最大定格電力から約50減らしてランプを動作させた場合に、ランプドーズからヨウ化タリウムを除外したことに主に起因する知覚可能な色ずれを生じることなく、発光色が改善されることである。本発明の一実施形態によるランプの別の利点は、3000時間の動作後の光束維持率が、先行技術のCMHランプの場合よりも15以上高くなることである。本発明の一実施形態によるランプの更に別の利点は、効率が向上して90LPWを超えることである。本発明によるランプの他の特徴及び利点は、以下の詳細な説明を読み、理解することにより、更に明らかになるであろう。本開示は、最大定格電力未満で、望ましくない色ずれ、又は光束維持率の低下、又はランプ効率の低下を生じることなく動作可能な放電ランプに関する。本開示の用途は、特に、ヨウ化タリウムを含有せずランタンハライド又はセリウムハライドの少なくとも一方を含有するドーズを含むセラミックメタルハライドランプに関連して考えられるが、このランプは、定格ランプ電力未満での動作時にも、殆ど色ずれを生じず、良好な光束維持率及び良好な効率を示す。一実施例において、ランプは放電容器を含み、この放電容器には、希ガスと、遊離水銀と、タリウムを含まないハライド成分とを少なくとも含むイオン化可能充填材が封入されており、このハライド成分は、アルカリ金属ハライド、アルカリ土類金属ハライド、及び、ランタン及び/又はセリウムの少なくとも一方を含む希土類ハライドを含む。例えば、このハライド成分は、タリウムハライドを全く含まず、ナトリウムハライドと、カルシウムハライド又はストロンチウムハライドの少なくとも一方と、セリウムハライド又はランタンハライドの少なくとも一方とを含み得、更に任意で、セシウムハライド又はインジウムハライドを含み得る。一実施形態では、ルーメン/ワットLPWが少なくとも約90であり、好ましくは高さが97であり、更に、光束維持率が、3000時間の動作後に約90超、即ち約93である、上記の放電ランプを提供する。このランプを定格ランプ電力の約50まで電力レベルを下げて動作させた場合、ランプCCTのずれは±200°K未満である。本明細書で用いている定格電力、定格ランプ電力、及びランプ電力定格という用語、又はこれらを小変更したものは全て、本明細書では区別なく使用可能であり、業界標準に従ってランプが意図されたように動作する際の最適ワット数を意味する。この点において、例えば、白熱ランプは、100W、70W、又は50Wのランプとして販売されており、ワット数Wは、ランプの最大電力定格を示している。同様に、HIDランプは、一般に、150W、100W、70W、50W、39W、及び20Wのランプとして販売されている。別の実施形態では、セラミックメタルハライドランプを提供する。このランプは、定格ランプ電力の80未満、更には定格ランプ電力の約50未満、即ち、定格ランプ電力の43で動作させた場合に、CCTが、定格ランプ電力の100で動作させた場合のランプのCCTとほぼ同じ、又は約±100°K以内である。したがって、CCTがほぼ同じままであるという事実から、ランプの発光時に顕著な色ずれが全く生じない。即ち、ランプから発せられた光は、白色光として知覚される。上記に加えて、本発明の少なくとも1つの実施形態によるランプは、優れた光束出力及び効率を示す。これらの特性を示すCMHランプに含まれるドーズは、ヨウ化タリウムを含まず、ナトリウムハライドと、カルシウムハライド又はストロンチウムハライドと、セリウムハライド又はランタンハライドの少なくとも一方とを含む。そこで、以下の開示では、定格ランプ電力未満での動作時でも、効率が改善されていて、現在入手可能な他の同等のランプよりも色性能が良好なランプを提供する。様々な態様で記載するように、本ランプでは、目標とする信頼度又は光束維持率を損なうことなく複数の測光目標値を同時に満たすことができる。本発明によるランプ設計において望ましい測光特性には、ルーメン、CRI、CCT、及びDccy等が含まれる。ルーメンという用語は、本明細書では、光源ここではCMHランプから発せられた可視光の総量を意味する。ランプの効率、即ち発光効率は、通常はワット単位で測定される電力に対する光束単位はルーメンの比率である。一般に、光源の出力を測定する場合、即ち、光源が所与の電力量からどの程度の可視光を提供するかを測定する場合には、発光をルーメン/ワットLPW単位で測定する。言い換えると、発光効率は、デバイスから発せられる光束の総量ルーメンと、そのデバイスで消費される入力電力の総量ワットとの比を表す。入力エネルギの一部は、熱等の、可視光放射以外の形で失われる。相関色温度CCTは、黒体放射体の色度色が光源に最も近いときの黒体放射体のケルビン度°Kで表される絶対温度で定義される。CCTは、国際照明委員会CIE1960色空間の色座標u,vの位置から推定可能である。この観点から、CCTのレーティングは、光源の暖色又は寒色の度合いを示す。この数値が高いほど、ランプは寒色の度合いが強くなる。この数値が低いほど、ランプは暖色の度合いが強くなる。例示的なランプの相関色温度CCTは、例えば、約2700°K~約4500°K、約3300°K~約3200°K、例えば、3000°Kである。例えば、NaI、CaI2、TlI、及びLaI3を含む従来の充填材組成を、希ガス及び遊離水銀と一緒に有するCMHランプが、70Wの定格ランプ電力において約3000°KのCCTで動作可能である。一方、これと同じランプにおいて、ランプ電力を減らして動作させるとCCTが上昇し、定格ランプ電力の約50での動作時のCCTは約4400°Kである。この、CCTの約1400°Kの上昇は、白色から緑色への色ずれに対応する。これに対し、本発明の少なくとも1つの実施形態によるランプであって、そのドーズ組成にヨウ化タリウムを含まず、NaI、CaI2、又はSrI2を含み、LaI3及び/又はCeI3の少なくとも一方を含むランプについて同様の試験を行うと、このランプは、定格ランプ電力の100ではCCTが3000°Kであり、定格ランプ電力の50でも、CCTは約3100°Kにしかならない。この、CCTの3000°Kから3100°Kへの約100°Kという僅かな上昇で生じる色ずれは、殆どの消費者が知覚しない程度のものである。したがって、本発明によるランプは、電力を減らした状態での発光の色品質が改善されているため、エネルギ効率の良い照明としての選択肢となる。上記は例示に過ぎず、主題のランプドーズによって色品質がどのように改善されるかを示すためのものにすぎない。したがって、本発明は、上述の特定の実施形態にいかなる形でも限定されることはなく、充填材及び温度を含めて、その様々な修正形態が本明細書において考慮されていることを理解されたい。Dccyは、色点の、Y軸CCY上の、標準黒体曲線からの色度差である。図1では、黒体曲線軌跡を黒い実線の円弧で示している。円弧のすぐ下の、X軸CCXのほぼ0.42と0.45との間に位置しているのが、一般にマクアダム楕円MacAdamEllipseとよばれているものである。マクアダム楕円という用語は、従来の色度図上にあって、平均的な人間の目には楕円の中心にある色と区別がつかない全ての色を含む範囲を意味する。この楕円は、互いに無関係な複数の観察者が色点について行った突き合わせの結果を用いて作成された。マクアダムは、観測者らが行った突き合わせの結果が全て、CIE1931色度図上のある楕円に収まることに気づいた。測定は、色度図上の25個の点で行われ、色度図上の楕円のサイズ及び方向は、試験対象の色によって大きく変化することがわかった。マクアダム楕円を用いて、動作電力を定格ランプ電力の100から始めて、80、70、60、50と下げていって、単一ランプに対して複数の色点を測定すると、発光色が不変と知覚される色点は、必ず楕円内にとどまることが明らかになった。一般には、色点間の差が6MPCD最小知覚可能色差を超えると発光色がずれているとされる。図1は、上述のように、TlIを含む70Wの従来型CMHランプの生成する色点が単一の楕円内に収まらないことを明確に示している。これに対し、本発明の一実施形態による3つのCMHランプA、B、Cで示されており、それぞれが、表実施例1によるドーズを有していて、TlIを含んでいないのそれぞれが生成した色点は、電力が低減した場合も、単一の楕円内に収まった即ち、MPCDが6以下。したがって、これは条件を満たしており、発光色の知覚可能なずれを表していないと考えられる。また別の、よく使用される色指標が、演色評価数CRIである。CRIは、ランプが個々の色を示す能力を或る基準との比較で示すものであり、ランプのスペクトル分布と基準典型的には黒体のスペクトル分布とを同じ色温度で比較した結果から導出される。標準色タイルを照明する際の光源の演色を定義する特殊演色評価数Ri、i=1~14が14個ある。一般演色評価数Raは、0~100のスケールで表される、非飽和色に対応する最初の8個の特殊演色評価数の平均である。特に明記しない限り、本明細書では、Raを単位として演色を表している。本発明によるランプと同等の充填材を有しながらTlIを含む従来型の70WのCMHランプの演色評価数は、約80~88の範囲である。上記のように、動作電力を減らした状態で発光の色ずれを回避するためのこれまでの試みには、TlIの量を減らすことが含まれていた。しかし、これらの試みの結果、ランプのCRIは80をかなり下回った。これに対し、ヨウ化タリウムを含まないドーズを有し、本明細書に記載したハライドドーズ成分を含むランプは、86という高いCRIを示した。業界では、CRIが約80を超えれば優秀とされる。本発明のランプ設計によると、これらの範囲及びパラメータ、即ち、約3000°Kで安定したCCT、最大で約6のMPCD、及び86という高いCRIを全て同時に満たすことが可能である。思いがけないことに、これは、ランプ効率及び光束維持率に悪影響を及ぼすことなく達成可能である。したがって、例えば、例示的ランプは、定格ランプ電力の80未満、更には約40もの低い電力で動作しながら、改善された色品質、即ち、白色発光と相関があるCCT、CRI、及び色点を示すことが可能であり、更に、周知の望ましい基準に従う光束効率及びランプ寿命を維持することが可能である。一実施形態では、放電容器と、放電容器内に延びる電極とを含むランプを提供する。本ランプでは更に、放電容器内にイオン化可能充填材が封入されている。このイオン化可能充填材は、ヨウ化タリウムを含まない。本明細書においては、タリウムハライドをドーズに含めないことにより、且つ、下記のようなハライドドーズ成分を更に含めることにより、発光色に関連する上記のパラメータを有利に達成できることがわかっている。この有利なCMHランプのイオン化可能充填材は、希ガスと、Hgと、アルカリ金属ハライド、少なくとも1つのアルカリ土類金属ハライド、及びランタン及びセリウムから成る群から選択される少なくとも1つの希土類ハライドを含むハライド成分と、を含む。図2は、例示的なHIDランプ10の断面図である。ランプ10は、内部チャンバ14を画定する放電容器アーク管12を含み、放電容器12はシュラウド36に封入可能である。放電容器壁16は、アルミナ等のセラミック材料、又は他の好適な光透過材料石英ガラス等から形成可能である。内部チャンバ14には、イオン化可能充填材18が封入されている。タングステンから形成可能な電極20、22が、放電容器の対向し合う端部に位置しており、電流が印加されると充填材を励起する。典型的には、2つの電極20及び22に、基部38を貫通して例えば、図示されていない安定器から導体24、26を介して交流電流が供給される。電極20、22の先端28、30は、距離dを隔てて配置されており、これがアークギャップを画成している。ランプ10に給電され、ランプへの電流の流れが促されると、2つの電極間に電圧差が発生する。この電圧差によって、電極の先端28、30の間のギャップに跨ってアークが発生する。このアークによって、電極の先端28、30の間の領域でプラズマ放電が発生する。可視光が発生し、壁16を通ってチャンバ14の外に通り抜ける。イオン化可能充填材18は、上述のように、希ガスと、遊離水銀Hgと、タリウムハライド特にヨウ化タリウムを含まないハライド成分とを含む。このハライド成分は、希土類ハライドを含んでおり、更に、アルカリ金属ハライド及びアルカリ土類金属ハライドの1つ以上を含み得る。動作時、電極20、22は、電極の先端28、30の間にアークを発生させ、これによって、充填材をイオン化して、放電空間にプラズマを発生させる。発光の放射特性は、主に、充填材料の成分、電極間の電圧、チャンバの温度分布、チャンバ内の圧力、及びチャンバの形状に依存する。更に、ランプを定格ランプ電力定格電力よりも小さい電力で動作させた場合は、これらのパラメータの組み合わせがランプの発光色に大きく影響する。ハライドドーズにヨウ化タリウムを含めないことにより、定格ランプ電力よりも低い電力でもランプ性能に良い影響を及ぼすことができ、これによって、性能を低下させることなくエネルギを節約し、場合によっては、ランプ性能を改善できる。充填材に関する以下の説明では、特に明記しない限り、各成分の量は、放電容器に最初に封入される量、即ち、ランプを動作させる前に封入される量を意味する。バッファガスは、アルゴン、キセノン、クリプトン、又はこれらを組み合わせたもの等の希ガスであってよく、内部チャンバ14に対して約2~20マイクロモル/立方センチメートルμmol/cm3の割合で充填材中に存在可能である。また、バッファガスを、ランプ動作の早い段階で発光させるための起動用ガスとして機能させることもできる。CMHランプに適した一実施形態では、ランプにArが再充填される。別の実施形態では、85Krを少量添加したXe又はArを用いる。放射性の85Krは、ランプの起動を支援するイオン化をもたらす。冷却充填圧力は約60~300Torrであるが、これよりも高い冷却充填圧力も例外ではない。一実施形態では、少なくとも約240Torrの冷却充填圧力を用いる。圧力が高すぎると、ランプの起動に支障が出る場合がある。圧力が低すぎると、ランプの寿命にわたる内腔減価償却費の増加に繋がる可能性がある。ここまで遊離Hgとも称してきた水銀ドーズは、アーク管の体積に対して約2~35mg/cm3からの割合で存在し得る。水銀の重量は、選択された安定器から電力を引き出すために必要なアーク管動作電圧が得られるように調節される。既述のように、本発明によるランプのハライドドーズは、タリウムハライドを含まない。即ち、ハライドドーズの成分としてタリウムを含まない。上記のように、ドーズ材料の一部としてタリウムハライドを含めないことは周知であった。しかし、ランプにタリウムハライドを含めないと、ランプ効率が低下するため、タリウムの使用は妥当であった。これに対し、思いがけないことに、タリウムハライド以外のドーズ成分を周到に選択することにより、測光ランプ特性に悪影響を及ぼすことなく、タリウムハライドをドーズから除外できることがわかった。即ち、以下のドーズ成分を有するCMHランプが、定格動作電力未満での動作時に、望ましくない色ずれを生じず、光束維持率が低下せず、発光効率が良好であることがわかった。このドーズは、NaI2,CaI2、又はSrI2と、CeI3又はLaI3とを含み、タリウムハライドを含まない。このドーズには、任意でCsハライド及び/又はInハライドを含めてもよい。上述のドーズ組成を含むCMHランプが、知覚可能な色ずれを生じることなく、良好な効率、優れた光束維持率、及び所望の減光を示すことがわかった。ハライド成分中のハライドは、それぞれ、塩化物、臭化物、ヨウ化物、及びこれらを組み合わせたものから選択可能である。一実施形態では、ハライドは全てヨウ化物である。ヨウ化物を使用すると、ランプ寿命が長くなる傾向がある。これは、充填材にヨウ化成分が含まれると、それ以外の類似の塩化物成分又は臭化物成分が含まれる場合より、アーク管及び/又は電極の腐食が少ないためである。ハライド化合物どうしは、通常、化学量論的関係にある。ハライド成分の希土類ハライドとしては、少なくとも、ランタンLa及びセリウムCeのハライドがあり、更に、プラセオジムPr、ユーロピウムEu、ネオジムNd、サマリウムSm、及びこれらを組み合わせたもののハライドがある。充填材中の希土類ハライドは、一般式REX3を有し得る。このとき、REは、La及びCeから選択され、且つ、任意でPr、Nd、Eu、及びSmから選択され、Xは、Cl、Br、及びI、並びにこれらを組み合わせたものから選択される。当業者には周知のとおり、任意の好適な濃度で充填材中に存在可能である。この群に含まれる希土類ハライドの例としては、ランタンハライド及びセリウムハライドがある。充填材は、一般に、これらのハライドの少なくとも1つを含み、これは、全ハライドの少なくとも1のモル濃度で充填材中に存在可能である。一実施形態では、このように限定された、希土類ハライドの群にある希土類ハライドだけが含まれる。具体的には、充填材は、希土類元素であるジスプロシウム、ホルミウム、及びツリウムのハライドを含まない。これらの希土類ハライドを使用することは周知であるが、本願発明者らの理解では、これらを使用すると、ランプの動作電力を定格ランプ電力以下にした場合に光束維持率が低下する可能性がある。しかし、本発明のドーズにTlIがないことを踏まえると、ここに示したランプドーズにより上記の不利点は解決される。アルカリ金属ハライドを含める場合には、リチウムLi、ナトリウムNa、カリウムK、及びセシウムCsの各ハライド、並びにこれらを組み合わせたものから選択可能である。具体的な一実施形態では、アルカリ金属ハライドは、ナトリウムハライドを含む。充填材中のアルカリ金属ハライドは、一般式AXを有し得る。このとき、Aは、Li、Na、K、及びCsから選択され、Xは、上記のように、Cl、Br、及びI、並びにこれらを組み合わせたものから選択される。当業者には周知のとおり、好適な濃度で充填材中に存在可能である。一実施形態では、アルカリ金属ハライドは、ナトリウムハライド及びセシウムハライドを含む。アルカリ土類金属ハライドを含める場合には、カルシウムCa、バリウムBa、及びストロンチウムSrの各ハライド、並びにこれらを組み合わせたものから選択可能である。充填材中のアルカリ土類金属ハライドは、一般式MX2を有し得、Mは、Ca、Ba、及びSrから選択され、Xは、上記のように、Cl、Br、及びI、並びにこれらを組み合わせたものから選択される。具体的な一実施形態では、アルカリ土類金属ハライドは、カルシウムハライドを含む。別の具体的な実施形態では、アルカリ土類金属ハライドは、ストロンチウムハライドを含む。アルカリ土類金属ハライドは、当業者には周知のとおり、任意の好適な濃度で充填材中に存在し得る。しかし、アルカリ土類金属ハライド成分は、MgX2を含まない。本願発明者らの理解では、MgX2を使用すると、ランプの動作電力を定格ランプ電力以下にした場合に光束維持率が低下する可能性があるか、或いは、初期ランプ光束効率が抑制される可能性がある。一実施形態では、充填材は、68~72molのアルカリ金属ハライドと、10~25molのアルカリ土類金属ハライドと、2~6molの希土類ハライドと、を含み、各ハライド成分は、上記の開示と一致するように選択される。別の実施形態では、充填材は、68~72molのアルカリ金属ハライドと、10~25molのアルカリ土類金属ハライドと、2~6molの希土類ハライドと、少なくとも1.0molのセシウムハライドと、を含み、各ハライド成分は、上記の開示と一致するように選択される。更に別の実施形態では、充填材は、68~72molのアルカリ金属ハライドと、10~25molのアルカリ土類金属ハライドと、2~6molの希土類ハライドと、少なくとも1.0molのインジウムハライドと、を含み、各ハライド成分は、上記の開示と一致するように選択される。上記の範囲は全て、ドーズ組成のみならず色パラメータに関しても、本発明のランプ設計を同時に満たすことができる。思いがけないことに、このことは、ランプの信頼性又は光束維持率に悪影響を及ぼすことなく達成可能である。したがって、例えば、この例示的なランプは、改善された色品質、即ち、白色発光と相関があるCCT、CRI、及び色点を示すことが可能であり、更に、周知の望ましい基準に従った、或いはそれ以上の光束出力及びランプ寿命を維持できる。次の表1は、本明細書で示した全ての性能パラメータ、即ち、使用エネルギを減らしても白色からの色ずれがないこと、良好な光束維持率、並びに優れた効率を達成するハライドランプドーズの例を示す。また、比較例のドーズ組成も示す総実MF:TotalActualMoleFraction。図3は、定格ランプ電力のに対するランプCCTのグラフである。全てのランプにおいて、70Wが定格電力の100であると評価された。図示のように、全てのランプは、定格電力の100でランプCCTが0になる。これは、ランプ温度が3000°Kの場合に対応する。表1の実施例1、2、及び5に対応する、本発明の少なくとも1つの実施形態によるランプ1、2、及び5では、CCTが僅かなくぼみの後にごく僅かな上昇を見せる折れ曲がりパターンが発生する。定格電力の約43では、本発明による3つのランプ全てが、定格電力の100、即ち、約3100°KにおけるランプCCTから100°K以内にある。これに対し、表1の先行技術ランプに対応する比較例の先行技術ランプでは、電力を定格ランプ電力の100から減らしていくにつれて、CCTが着実な上昇を示し、定格電力の50では、CCTが1250°Kから約4250°Kに上昇する。このCCTの大幅な上昇は、ランプ発光色の緑色へのずれに相関しているため、小売用陳列の照明や他の商用照明には望ましくない。図4は、ランプ寿命1000時間単位に対する光束維持率を示すグラフである。これらのランプのドーズ組成は、先の表1に示されている。次の表2は、上記の例に関して、表1に示したドーズ組成を有するランプの性能データを示す。即ち、表1の例2のドーズは、表2の例2の性能データに対応する。このデータは、表2の2列目に示した数の同型ランプの平均値を示している。表2及び図4に示したデータからわかるように、TlIをドーズに含む比較例の先行技術ランプは、例2、3、及び4のランプと比較して、光束維持率がランプの寿命にわたって低く、3000時間の動作後では81である。例2、3、及び4のランプは、いずれもTlIをドーズに含んでおらず、これら全てが、3000時間の動作にわたって91を超える光束維持率を示し、95もの高さになっている。好適な実施形態を参照しながら本発明を説明した。明らかなように、上記の詳細な説明を読み、理解すると、当業者には修正形態及び改変形態が想到されよう。本発明は、こうした修正形態及び改変形態も全て包含すると解釈されることを意図している。"